상기 표 1 에서 보 는 바 와 같이 , 용융 지수 가 80 g / 10 min 내지 95 g / 10 min 인 폴리프로필렌 수지 ; 열가소성 탄성체 ; 및 종횡비 가 5 내지 10 인 침상 형 무기 필러 ; 를 포함 하 는 폴리프로필렌 수지 조성물 로부터 제조 된 실시 예 는 얇 은 두께 의 성형품 에 적용 되 었 을 때 에 도 우수 한 가공 성 , 높 은 충격 강도 및 굴곡 탄성 률 을 동시 에 부여 하 는 것 을 알 수 있 다 . 구체 적 으로 , 비 교예 와 달리 , 실시 예 는 2500 MPa 이상 의 굴곡 탄성 률 과 290 J / m 이상 의 아이 조 드 충격 강도 를 동시 에 갖 는 것 을 확인 할 수 있 다 .